FR 2654381 A1 19910517 FR 8915012 A 19891110 i La présente invention concerne un procédé de préparation de -profilés utilisables industriellement à partir de polymères thermotropes qui sont capables de former des masses fondues anisotropes, ledit procédé consistant à réaliser une opération d'extrusion ayant un profil de températures spécial La présente invention concerne également des profilés, susceptibles d'être obtenus à l'issue de ce procédé, présentant une structure intime non fibrillaire. Depuis une dizaine d'années, il se développe un intérêt qui va en grandissant à l'égard des polymères qui sont capables de former des masses fondues anisotropes; on parle encore de polymères qui sont capables de former à l'état fondu des phases de cristal liquide (ou mésophase organisée) Ces polymères possèdent différentes températures de transition de phase qui sont, par ordre croissant de températures: la température de cristallisation au refroidissement (Tc); la température de fusion (TF) à laquelle apparaît la phase de cristal liquide; et la température de clarification (Tcl) au delà de laquelle la mésophase devient isotrope Ces températures Tc, TF et Tcl sont déteminées par analyse calorimétrique différentielle (DSC), à l'aide d'un appareil DU PONT comprenant un module DSC 910 couplé à une unité centrale de traitement 9900, sur des échantillons soumis à des variations de température tant en montée qu'en descente de 200 C/minute; les températures de cristallisation et de fusion correspondent aux sommets de l'exotherme de cristallisation au refroidissement et de l'endotherme de fusion La nature des phases en présence est identifiée par des observations au moyen d'un microscope polarisant équipé d'une platine chauffante L'étendue en températures de la plage d'anisotropie, intervalle qui peut être représenté par la différence Tcl TF et qui a une valeur allant d'une dizaine de degrés à plusieurs dizaines de degrés, va dépendre essentiellement de la structure du polymère thermotrope. L'intérêt à l'égard des polymères thermotropes dont on a parlé ci-avant est lié au fait que ces polymères possèdent à l'état fondu, de manière spontanée, une orientation propre et un degré relativement élevé d'organisation Cette orientation et cette organisation se retrouvent dans les objets conformés obtenus à partir de ces polymères en leur conférant des propriétés physico-chimiques et mécaniques améliorées que l'on n'observe pas sur des objets identiques mais isotropes Cependant, étant données cette orientation et cette organisation spontanées de la matière à l'état fondu, la transformation de ces polymères thermotropes par extrusion: lorsqu'il s'agit de confectionner des objets différents de fils et de fibres et consistant dans des profilés comme par exemple des joncs, des barres et des tubes, ladite extrusion étant conduite selon le mode opératoire usuel connu et utilisé par l'homme de métier pour extruder des polymères non thermotropes dans lequel la température de la matière polymère qui est choisie, aussi bien dans le corps de l'extrudeuse que dans la filière de calibrage, se situe à une valeur supérieure à la température de fusion du polymère (dans le cas d'un polymère thermotrope, cette valeur est située généralement dans la plage d'anisotropie), conduit à des objets conformés dont la structure intime, même après refroidissement, est hautement fibrillaire en raison de l'orientation essentiellement uniaxiale des chaînes polymères dans la direction de l'écoulement de la matière; en conséquence, de pareils objets extrudés, qui présentent une fragilisation transversale génératrice de phénomènes de délamination, ne peuvent pas convenir à une utilisation industrielle ultérieure. Si, par exemple, c'est un jonc que l'on récupère en sortie de filière, on a constaté qu'il est encore impossible, sinon très difficile, d'obtenir: lorsque l'on réalise une opération de granulation dans les conditions conventionnelles connues et utilisées par l'homme de métier pour granuler un jonc en polymère non thermotrope, des granulés compacts de structure intime non fibrillaire qui permettent notamment d'une part la bonne réalisation d'une opération ultérieure de broyage dans ces conditions conventionnelles et d'autre part la récupération d'un produit de broyage sous forme de poudres fines et coulables dont on connaît l'intérêt pour des applications telles que par exemple l'enduction électrostatique ou en lit fluidisé, la réalisation de composites thermoplastiques par moulage par compression Les poudres à base de polymère thermotrope obtenues sont constituées de particules qui ne sont pas sphériques mais de forme aciculaire, et ces poudres constituent une bourre (ou enchevêtrement) de micro-fibrilles non coulable, soit un ensemble de fibres de tailles très diverses également non coulable. Dans un premier objet, la présente invention a justement pour but de fournir un procédé de production de profilés convenant à une utilisation industrielle ultérieure, à partir de polymères thermotropes, qui est mis en oeuvre en réalisant une opération d'extrusion et en faisant appel aux appareillages ou dispositifs conventionnels connus et utilisés par l'homme de métier pour l'extrusion des polymères non thermotropes, mais en choisissant des conditions particulières de températures pour la conduite de l'extrusion. Dans un deuxième objet, l'invention a pour but de proposer des profilés, en polymère thermotrope, convenant à une utilisation industrielle ultérieure, dont la structure intime n'est pas fibrillaire; ces profilés sont susceptibles d'être obtenus par le procédé conforme au premier objet de l'invention. Il a maintenant été trouvé que l'on pouvait atteindre l'ensemble des buts définis ci-avant grâce à la mise en oeuvre du procédé dont la définition va suivre. Plus précisément, la présente invention, dans son premier objet, concerne un procédé de préparation par extrusion de profilés convenant à une utilisation industrielle ultérieure à partir de polymères thermotropes qui sont capables de former des masses fondues anisotropes, ledit procédé comprenant les étapes suivantes: la formation en extrudeuse d'une matière polymère à l'état fluide, le passage de la matière à l'état fluide au travers d'une filière de calibrage de forme appropriée, ledit procédé étant caractérisé en ce que le polymère thermotrope fondu à une température Tl supérieure à la température de fusion TF à laquelle apparaît la phase de cristal liquide, est refroidi avant son entrée dans la filière de manière à atteindre, au plus tard au moment de l'entrée dans la filière, une température T 2 comprise entre une valeur qui est inférieure de 70 C à la température TF et une valeur minimale qui est égale à la température de cristallisation Tc, puis il est maintenu à ladite température T 2 pendant son passage au travers de la filière et, éventuellement, jusqu'à son entrée dans un appareillage ou un dispositif placé à l'extérieur de la filière et utilisé dans le cadre de l'utilisation industrielle ultérieure des profilés formés. Par "profilé", on entend selon la présente invention décrire: des profilés cylindriques pleins qui peuvent être aussi bien des joncs éventuellement linéaires de section uniforme de formes variées que des barres éventuellement linéaires de section uniforme de formes variées, des profilés cylindriques creux qui peuvent être des tubes éventuellement linéaires de section uniforme de formes variées. Un mode de réalisation préférentiel de l'invention consiste à produire des joncs linéaires ayant une section uniforme circulaire avec un diamètre allant par exemple de 1 à 6 mm. A noter que l'on peut procéder sans inconvénient à un stockage à l'air ambiant des profilés obtenus avant de les utiliser dans des opérations industrielles ultérieures de conditionnement comme par exemple des opérations de granulation et de broyage. Par l'expression "extrudeuse", on entend désigner un appareil qui ne présente pas de zone morte lors de la progression de la matière Des appareils de ce genre sont bien connus de l'homme de métier et ils peuvent comporter une ou plusieurs vis Un mode de réalisation préférentiel de l'invention consiste à utiliser une extrudeuse dont la taille et les organes de malaxage sont étudiés de manière à ne pas induire un auto-échauffement de la matière polymère qui est travaillée Comme exemples d'appareils utilisables, on citera les extrudeuses monovis disponibles dans le commerce sous les marques: BRABANDER, PRODEX, SAMAFOR et THORET; les extrudeuses double-vis disponibles dans le commerce sous les marques: BUSS, ZSK et LEISTRITZ. Les polymères thermotropes capables de former des masses fondues anisotropes qui conviennent pour la mise en oeuvre du procédé selon la présente invention, prise dans son premier objet, comprennent les polyesters totalement aromatiques, les polyesters alkylaromatiques, les polyesteramides totalement aromatiques, les polyesteramides alkylaromatiques, les polyazométhines aromatiques, les polyesters carbonates aromatiques et les mélanges de ces polymères. Selon une modalité préférentielle de mise en oeuvre du procédé selon la présente invention, les polymères thermotropes auxquels on fait appel sont les polyesters totalement aromatiques, les polyesteramides totalement aromatiques et les mélanges de ces polymères. Des polyesters totalement aromatiques thermotropes sont décrits par exemple: dans les brevets américains US-A-3 991 013, 3 991 014, 4.066 620, 4 075 262, 4 118 372, 4 130 545, 4 161 470, 4 181 792, 4 188 476, 4.219 461, 4 224 433, 4 230 817, 4 346 208; dans la demande de brevet européen EP-A-0 191 705; et dans la demande de brevet français FR-A-2 617 851; la substance de ces brevets ou demandes de brevets est incorporée ici en référence. Des polyesteramides totalement aromatiques thermotropes sont décrits par exemple: dans les brevets américains US-A-4 272 625, 4 330 457, 4.339 375, 4 355 132; dans la demande de brevet européen EP-A-0 272 992; et dans les demandes de brevets français FR-A-2 617 851, 2 617 852 et 2 617 853; la substance de ces brevets ou demandes de brevets est incorporée ici aussi en référence. Les polymères thermotropes qui sont choisis avantageusement pour la mise en oeuvre de la présente invention sont ceux, appartenant aux familles générales ou préférées précitées, qui possèdent une température de fusion se situant dans l'intervalle allant de 200 C à 370 C et, de préférence, allant de 260 C à 350 C et qui présentent une viscosité inhérente au moins égale à 0,5 dlg-1 et se situant préférentiellement dans l'intervalle allant de 1,0 à 4,0 dlg-1 A propos de la viscosité inhérente, on précisera qu'elle est mesurée à 25 C sur une solution renfermant 0,5 g de polymère pour 100 cm 3 de solvant(s) comme par exemple le mélange parachloro- phénol/dichloro-1,2 éthane ( 50/50 en volume). Des polyesters et des polyesteramides totalement aromatiques thermotropes qui sont tout spécialement préférés pour la mise en oeuvre de la présente invention sont ceux décrits dans les demandes de brevets européens EP-A-0 191 705 et 0 272 992 Ces polyesters et polyesteramides présentent les particularités suivantes: ils comprennent des unités de récurrence de formule (I), (IH), (III) et (IV), la présence des unités (II) étant facultative: (I) désignant la stucture: O O dans laquelle Rl représente un radical méthyle ou éthyle ou un atome de chlore ou de brome, les unités (I) pouvant être identiques ou différentes entre elles, (II) désignant la structure: OC Q CO-_ (III) désignant la structure: OC X O Co -, (IV) désignant la structure: A Q CO dans laquelle le symbole A représente un atome d'oxygène ou le groupement NH; le rapport molaire des unités (I) par rapport à la somme des unités (II) + (III) se situe dans l'intervalle allant de 0,95 à 1,05; la quantité des unités (II) dans le mélange (II) + (III) se situe dans l'intervalle allant de O à 70 % en mole et celle des unités (III), par rapport à la même référence, se situe dans l'intervalle allant de 100 à 30 % en mole; la quantité des unités (IV), exprimée par rapport à la quantité des unités (I), se situe dans l'intervalle allant, dans le cas o A = 0, de 10 à 300 % en mole et, dans le cas o A = NH, de 5 à 100 % en mole. Selon une modalité encore plus spécialement préférentielle, les polyesters et polyesteramides totalement aromatiques thermotropes utilisables dans la présente invention présentent une structure telle que celle définie ci-avant dans laquelle: la quantité des unités (II) dans le mélange (II) + (III) se situe dans l'intervalle allant de 20 à 60 % en mole et celle des unités (III), par rapport à la même référence, va de 80 à 40 % en mole, Rl et la quantité des unités (IV), exprimée par rapport à la quantité des unités (I), se situe dans l'intervalle allant, dans le cas o A = 0, de 30 à 200 % en mole et, dans le cas o A = NH, de 10 à 60 % en mole. Parmi les polyesters et les polyesteramides aromatiques correspondant à cette modalité encore plus spécialement préférentielle, ceux qui conviennent bien sont les polymères présentant une structure dans laquelle les unités (I) sont identiques, avec le substituant RI représentant un radical méthyle ou un atome de chlore. Les polyesters et polyesteramides totalement aromatiques thermotropes tout spécialement préférés dont on vient de parler englobent aussi les polymères qui peuvent contenir en outre dans leur structure des unités aromatiques génératrices de fonctions esters et amides (unités eioxy et/ou unités dicarbonyle et/ou unités mixtes oxy/carbonyle ou aminosecondaire/carbonyle) ayant une structure autre que celle des unités (I), (II), (III) et (IV), la quantité totale de ces unités supplémentaires étant au plus égale à 10 % en mole par rapport à la quantité des unités (I). Une liste non limitative de ces unités supplémentaires est la suivante -0 O O (I') R 2 et/ou -0 O (I") o R 2 R 3 et R 3, qui peuvent être identiques ou différents, ont chacun la définition donnée ci-avant pour RI, les unités (I") pouvant être identiques ou différentes entre elles, CO - et/ou OC Q (II') Co - et/ou A Q (IV') o le symbole A a la signification donnée ci-avant à propos des unités (IV). Un autre type de polyesters et polyesteramides totalement aromatiques thermotropes qui sont aussi tout spécialement préférés pour la mise en oeuvre de la présente invention consiste dans les polymères décrits dans les brevets américains US-A-4 161 470 et 4 330 457 qui présentent les particularités suivantes: S'agissant des polyesters: ils comprennent des unités de récurrence de formule (V) et (VI): (V) désignant la structure: CO, -20 (VI) désignant la structure: O CO, la quantité des unités (V) dans le mélange (V) + (VI) se situe dans l'intervalle allant de 10 à 90 % en mole et celle des unités (VI), par rapport à la même référence, se situe dans l'intervalle allant de 90 à 10 % en mole; S'agissant des polyesteramides: ils comprennent des unités de récurrence de formules (VII), (VIII) et (IX): (VII) désignant la structure: CO, (VIII) désignant la structure: OC CO, (IX) désignant la structure: HN O O ou HN NH, la quantité des unités (VII) dans le mélange (VII) + (VIII) + (IX) se situe dans l'intervalle allant de 10 à 90 % en mole, celle des unités (VIII), par rapport à la même référence, se situe dans l'intervalle allant de 5 à 45 % en mole et celle des unités (IX), par rapport à la même référence, se situe dans l'intervalle allant de 5 à 45 % en mole. Parmi les polyesters et les polyesteramides totalement aromatiques appartenant à cet autre groupe de polymères tout spécialement préférés, ceux qui conviennent bien sont les polymères mis dans le commerce par la Société CELANESE, sous la marque déposée VECTRA, de type A 900 (polyester) ou B 900 (polyesteramide). Comme on l'a déjà mentionné ci-dessus lors de la définition de la présente invention, prise dans son premier objet, une condition essentielle pour la mise en oeuvre du procédé envisagé ici consiste dans l'établissement dans l'extrudeuse de conditions de températures particulières. La température TI est choisie de manière à éviter toute hétérogénéité de phase dans la masse fondue Cette température est fonction du taux et de la durée de cisaillement, mais elle est au moins supérieure de C à la température de fusion TF à laquelle apparaît la phase de cristal liquide L'écart entre TI et TF est d'autant plus élevé que l'aptitude à la cristallisation du polymère est plus élevée et que les débits d'extrusion sont plus importants De préférence, le polymère thermotrope est fondu à une température Tl comprise entre une valeur supérieure de 50 C à TF et la température de clarification Tcl, en veillant toutefois à ne pas dépasser pour Tl une valeur égale à TF + 50 'C La différence Tcl TF est variable selon le type de polymère, et elle peut atteindre de façon courante à 600 C. Le refroidissement de la masse fondue à la température T 2 est réalisé de façon homogène, c'est-à-dire que non seulement les couches superficielles mais encore la totalité de la veine à l'état fluide doivent se trouver portées, au plus tard au moment de l'entrée dans la filière, à la température de refroidissement choisie Les conditions de refroidissement et le débit d'extrusion doivent en outre être contrôlées de manière à éviter un auto-échauffement de la matière polymère En particulier, la température de l'extrudat fondu ne doit pas être abaissée à une température inférieure à la température de cristallisation Tc Il est essentiel que le refroidissement ait lieu avant l'entrée dans la filière pour que la totalité de la veine à l'état fluide puisse être à la température T 2 choisie quand ladite veine passe au travers de la filière De préférence, la température T 2 est choisie comprise entre une valeur qui est inférieure de 70 C à la température TF et une valeur qui est supérieure de 10 C à la température de cristallisation Tc La différence TF Tc est variable et elle peut se situer entre 20 et C De manière plus préférentielle encore, la température T 2 est choisie comprise entre une valeur qui est inférieure de 70 C à la température TF et une valeur qui est supérieure de 15 C à la température Tc. Dans le cas o l'amplitude du refroidissement n'est pas très importante, par exemple de l'ordre de quelques degrés à une trentaine de degrés, on peut réaliser le refroidissement en jouant sur le débit du matériau à extruder Il est encore possible de faire appel à une extrudeuse équipée d'une vis de grande longueur dans laquelle le matériau fondu se refroidit en progressant vers le bout de la vis. Selon un autre mode de réalisation, le refroidissement à la température désirée est effectué avant le passage dans la filière à l'aide d'un dispositif refroidisseur-homogénéiseur intercalé entre l'extrémité du fourreau de l'extrudeuse et la filière de calibrage Un type de dispositif simple, utilisable pour la mise en oeuvre de l'invention, peut être trouvé dans les mélangeurs statiques ou dynamiques qui offrent l'avantage de permettre un échange thermique efficace et homogène sans perte de charge élevée et de pouvoir être adaptés, par un choix convenable du nombre, de la géométrie et de la température des éléments, à l'amplitude du refroidissement à réaliser On trouvera plus de détails sur ce dispositif dans le brevet français FR-A-2 373 385. Revenons maintenant aux profilés qui sont obtenus à la sortie de la filière. La présente invention, dans son deuxième objet, justement concerne aussi de pareils profilés en tant que produit-per-se, c'est-à-dire indépendamment du procédé décrit jusqu'ici qui est susceptible de servir à les préparer. Ces profilés en polymère thermotrope sont caractérisés en ce qu'ils présentent une structure intime isotrope (pouvant être faiblement anisotrope) non fibrillaire Il correspond au dit état isotrope (pouvant il être faiblement anisotrope) de leur structure un taux d'orientation cristalline fc qui est égal ou inférieur à 0,3; cette mesure du taux d'orientation cristalline fc est effectuée par diffraction aux rayons X sur un appareil PHILIPPS PW 1130/1300 selon la méthode décrite dans l'ouvrage "Principles of Polymer Processing H de Z TADMOR et C G GOGOS, publié par les éditions J WILEY AND SONS en 1979, pages 77 à 80; on rappelle qu'un taux fc égal à 1 correspond à une structure intime totalement anisotrope (ou structure parfaitement orientée), tandis qu'un taux fc égal à zéro correspond à une structure intime totalement isotrope (ou structure parfaitement désorientée). A la sortie de la filière, les profilés obtenus sont généralement déjà définis sur une ou deux dimension(s) Dans le cadre de l'utilisation industrielle ultérieure de ces profilés, ils peuvent être pris en charge par des machines qui les dirigent vers des appareillages ou dispositifs qui en assureront le conditionnement final Selon les cas, le profilés peuvent être: granulés puis broyés, enroulés, passés dans un conformateur, étirés-soufflés, etc Si par exemple, le produit extrudé est un jonc linéaire, ayant une section uniforme circulaire avec un diamètre allant de 2 à 6 mm, on peut obtenir alors par granulation des granulés compacts ayant des dimensions par exemple comprises dans une direction entre 2 mm et 6 mm et dans l'autre direction entre 2 mm et 12 mm. Ces granulés compacts en polymère thermotrope sont caractérisés en ce qu'ils présentent chacun une structure intime également isotrope (pouvant être faiblement anisotrope) non fibrillaire Il correspond là aussi audit état isotrope (pouvant être faiblement anisotrope) de leur structure un taux d'orientation cristalline qui est égal ou inférieur à 0,3. Ces granulés permettent la bonne réalisation de l'opération ultérieure de broyage dans des conditions tout à fait conventionnelles Le produit du broyage est un poudre fine et coulable caractérisée en ce que d'une part elle est constituée de particules de forme sphérique et d'autre part lesdites particules présentent chacune là aussi une structure intime isotrope (pouvant être faiblement anisotrope) non fibrillaire. L'exemple qui suit est donné à titre non limitatif et il montre comment la présente invention peut être mise en pratique. EXEMPLE ET ESSAIS COMPARATIFS: 1 Description du polymère thermotrope utilisé: On prépare un copolyester aromatique du type de celui décrit dans la demande de brevet européen EP-A-0 191 705. Dans un réacteur de polycondensation de 300 litres agité et chauffé par un fluide caloporteur circulant dans la double enveloppe du réacteur, muni d'un dispositif de distillation et de balayage par un gaz inerte, on introduit les réactifs suivants: ( 1) diacétate de méthylhydroquinone: 64, 10 kg rapport molaire ( 1)/( 2) + ( 3) = 1 ( 2) acide téréphtalique: 26, 77 kg % en mole dans mélange ( 2) + ( 3) ( 3) dicarboxy-4,4 ' diphényléther: 41,61 kg 50 % en mole dans mélange ( 2) + ( 3) ( 4) acide para-acétoxybenzoique: 34,84 kg % en mole par rapport à ( 1). Le réacteur est purgé à l'azote, puis chauffé par le fluide caloporteur réglé à 260 C pendant 2 heures; cette température est portée ensuite à 300 C pendant 20 minutes La quantité d'acide acétique distillé est de 42, 82 kg (soit 85 % de la théorie) On élève ensuite progressivement la température du fluide caloporteur jusqu'à 310 C en 60 minutes, en diminuant dans le même temps la pression de 1010 102 Pa à 2,66 102 Pa On maintient encore la température de 310 C et la pression de 2,66 102 Pa pendant 10 minutes; la quantité d'acide acétique recueilli lors de cette étape est de 7,55 kg (soit au total 100 % de la théorie). L'agitation est ensuite arrêtée, puis on établit dans le réacteur une pression d'azote et on soutire le polymère à 310 C au travers d'une vanne circulaire de 8 mm de diamètre Le polymère obtenu est récupéré sous forme d'un jonc grisâtre, de section non uniforme plus ou moins circulaire, ayant une structure fibrillaire; ce jonc est refroidi par immersion sur une longueur de 2 mètres dans de l'eau maintenue à 17 C, puis il est découpé en granulés non compacts (ils ont une structure intime fibrillaire) de forme et de dimensions hétérogènes à l'aide d'un granulateur disponible dans le commerce sous la marque AUTOMATIC. Le polymère obtenu possède une viscosité inhérente de 1,93 dlg-1 (solvants: parachlorophénol/dichloro-1,2 éthane, 50/50 en volume) La température de cristallisation Tc est égale à 2670 C La température de fusion TF à laquelle apparaît la phase cristal liquide est égale à 3000 C La température de clarification Tcl au delà de laquelle la mésophase devient isotrope est supérieure à 350 C. 2 Préparation d'un Drofilé conforme à l'invention consistant dans un jonc de section uniforme circulaire: On extruse le polymère thermotrope dans une extrudeuse à double vis corotatives de marque LEISTRITZ comportant des vis ayant chacune un diamètre D égal à 34 mm et une longueur égale à 35 D. Cette extrudeuse est équipée de 10 zones de chauffage du fourreau et d'une filière équipée d'un trou circulaire de 4 mm de diamètre. Le profil des températures de la matière extrudée le long du fourreau est équilibré, dans les conditions de marche régulière, comme indiqué ciaprès extrudeuse: première partie o a lieu la fusion: elle correspond aux zones 1 à 4 o la température atteint 320 C (température Tl); seconde partie o a lieu le refroidissement: * elle correspond aux zones 5 à 9 o la température passe progressivement de 320 'C à 290 'C, * puis à la zone 10 o la température est stabilisée à 290 'C (température T 2); filière: 290 C. La vitesse de rotation des vis est fixée à 100 tours/minute et le débit matière est de l'ordre de 10 kg/heure. A la sortie de la filière, on récupère un jonc qui présente une section uniforme circulaire ayant un diamètre de 4 mm. 3 Utilisation industrielle ultérieure des ioncs obtenus A titre d'exemple d'une pareille utilisation, on décrit ci-après les opérations effectuées dans le but de produire, à partir des joncs selon l'invention, des granulés compacts ainsi que des poudres fines et coulables. Dans un premier temps, le jonc obtenu en sortie de filière est refroidi par un parcours dans l'air de 5 mètres, puis il est découpé en granulés compacts présentant chacun un diamètre de 4 mm et une longueur de l'ordre de 5 mm, en utilisant un granulateur à couteaux rotatifs de marque COSTE-CHEVALEYRE, type CJ-15-F. Dans un deuxième temps, on procède à une opération de broyage en enchaînant les deux étapes suivantes: une première étape dans laquelle les granulés compacts obtenus subissent un pré-broyage en opérant dans un broyeur par percussion à broches disponible dans le commerce sous la marque ALPINE, type 160 Z; la vitesse (linéaire) de rotation de cet appareil est de 1,75 m/seconde et le débit de poudre est de l'ordre de 30 kg/heure; une seconde étape dans laquelle la poudre issue du pré-broyage précédent est ensuite reprise dans un broyeur à jet d'air à lit fluidisé disponible dans le commerce sous la marque ALPINE type AFG 200; le broyage est effectué avec une pression d'air de 6 105 Pa, avec une vitesse de sélecteur de 9 000 tours/minute et un débit d'alimentation produit de 40 kg/heure. 4 Essais comparatifs A à C: A titre d'essais comparatifs, on a reproduit les mêmes opérations de celles décrites ci-avant aux paragraphes 1 à 3, mais en modifiant dans la conduite de l'extrusion le profil des températures de la matière extrudée. Plus précisément: dans l'essai A: le polymère thermotrope fondu à la température TI ne subit aucun refroidissement avec son entrée dans la filière (la température T 2 reste alors égale à TI; dans l'essai B: le polymère thermotrope est porté à une température Tl qui n'est pas supérieure à la température de fusion TF; dans l'essai C: le polymère thermotrope est porté à la température TI adéquate, mais on opère un refroidissement insuffisant de sorte que la température T 2 n'est pas amenée à une valeur qui est au moins inférieure de 7 i C à la température TF. Contrôles et mesures affectués Dans chacun des exemples et essais réalisés, on effectue, tant au niveau du jonc extrudé qu'à celui des granulés et de la poudre, les contrôles et mesures suivants: observations visuelles et à l'aide d'un microscope de la structure intime: elle est fibrillaire (= F) ou non fibrillaire (= NF) mesure du taux d'orientation cristalline fc. En ce qui concerne la poudre, on examine en plus la forme des particules qui la constitue: cette forme est sphérique (= S) ou aciculaire (= A); et sa granulométrie à l'aide d'un granulomètre Laser à diffraction commercialisé sous la marque MALVERN; on donnera l'intervalle en pim dans lequel se situent les diamètres de particules (= d), avec dans le cas des particules aciculaires une indication à propos de leur longueur moyenne (= 1 moy). Dans le tableau suivant sont reportés les résultats des contrôles et mesures effectués TEMPERATURE JONC, GRANULES ET POUDRE EXEMPLE/ D'EXTRUSION POUDRES ESSAI T 1 T 2 Filière Structure Taux d' Forme Granulo- orientation des par métrie ticules 1 320 C 290 C 290 C NF 0,28 S 10-20 lm A 310 C 310 C 310 C F 0,95 A 500-800 pm lmoy 3 d B 280 C 280 C 280 'C F 0,70 A 500-800 pm lmoy 3 d C 320 C 295 C 295 C F 0,40 A 300- 600 pm lmoy 2 d - REVENDICATIONS 1/ Procédé de préparation par extrusion de profilés convenant à une utilisation industrielle ultérieure à partir de polymères thermotropes qui sont capables de former des masses fondues anisotropes, ledit procédé comprenant les étapes suivantes: la formation en extrudeuse d'une matière polymère à l'état fluide, le passage de la matière à l'état fluide au travers d'une filière de calibrage de forme appropriée, ledit procédé étant caractérisé en ce que: le polymère thermotrope fondu à une température T 1 supérieure à la température de fusion TF à laquelle apparaît la phase de cristal liquide, est refroidi avant son entrée dans la filière de manière à atteindre, au plus tard au moment de l'entrée dans la filière, une température T 2 comprise entre une valeur qui est inférieure de 70 C à la température TF et une valeur minimale qui est égale à la température de cristallisation Tc, puis il est maintenu à ladite température T 2 pendant son passage au travers de la filière et, éventuellement, jusqu'à son entrée dans un appareillage ou un dispositif placé à l'extérieur de la filière et utilisé dans le cadre de l'utilisation industrielle ultérieure des profilés formés. 2/ Procédé selon la revendication 1, caractérisé en ce que les polymères thermotropes qui conviennent sont les polyesters totalement aromatiques, les polyesters alkylaromatiques, les polyesteramides totalement aromatiques, les polyesteramides alkylaromatiques, les polyazométhines aromatiques, les polyesters carbonates aromatiques et les mélanges de ces polymères. 3/ Procédé selon la revendication 2, caractérisé en ce que les polymères thermotropes auxquels on fait appel sont les polyesters totalement aromatiques, les polyesteramides totalement aromatiques et les mélanges de ces polymères. 4/ Procédé selon l'une quelconque des revendications 1 et 2, caractérisé en ce que les polymères thermotropes possèdent une température de fusion se situant dans l'intervalle allant de 260 C à 350 'C et présentant une viscosité inhérente se situant dans l'intervalle allant de 1 à 4 dlg1. 5/ Procédé selon l'une quelconque des revendications 1 à 4, caractérisé en ce que: le polymère thermotrope est fondu à une température Tl comprise entre une valeur supérieure de 50 C à la température TF (à laquelle apparaît la phase cristal liquide) et la température de clarification Tcî, en veillant toutefois à ne pas dépasser pour T 1 une valeur égale à TF + 50 C; puis est refroidi avant son entrée dans la filière de manière à atteindre, au plus tard au moment de l'entrée dans la filière, une température T 2 comprise entre une valeur qui est inférieure de 70 C à la température TF et une valeur qui est supérieure de 10 'C à la température de cristallisation Tc. 6/ Profilés convenant à une utilisation industrielle ultérieure faits à partir de polymères thermostropes capables de former des masses fondues anisotropes, lesdits profilés étant susceptibles d'être obtenus à l'issue du procédé selon l'une quelconque des revendications 1 à 5, caractérisés en ce qu'ils présentent chacun une structure intime isotrope (pouvant être faiblement anisotrope) non fibrillaire. 7/ Profilés selon la revendication 6, caractérisés en ce qu'il correspond à l'état isotrope (pouvant être faiblement anisotrope) de leur structure un taux d'orientation cristalline fc qui est égal ou inférieur à 0-,3. 8/ Emploi des profilés selon l'une quelconque des revendications 6 et 7, caractérisé en ce que, dans le cadre de leur utilisation industrielle ultérieure, ils sont pris en charge par des machines qui les dirigent vers des appareillages ou dispositifs qui en assurent le conditionnement, conditionnement selon lequel ils sont soit granulés puis broyés, soit enroulés, soit passés dans un conformateur, soit étirés-soufflés.